"ラクチド及びグリコリドモノマー、あるいはラクチドモノマーに基づく開環反応によって、アミド末端を有するか、あるいはアミドコアを有するスターアーキテクチャーを有する、直鎖ポリマーを製造する方法であって、以下を含む:i過剰量のモノマーを、溶媒中で、イニシエーターと反応させる工程ただし、上記イニシエーターは、アミン及びアミノアルコールから選択され、上記イニシエーターは、少なくとも1種の第一アミン又は第二アミンの基を有する、ii触媒を添加する工程ただし、上記触媒は、非求核性塩基であり、少なくとも1種のsp2タイプの中性窒素原子を含む、iii上記反応混合物を中性化する工程。モノマーがラクチドである、請求項1に記載の製造方法。ポリマーが、ラクチドモノマー及びグリコリドモノマーに基づいて製造される、請求項1に記載の製造方法。工程iiが、イニシエーターの完全な取り込みの後で行われる、請求項1~3のいずれかに記載の製造方法。上記塩基性触媒が、次の:1,8-ジアザビシクロ[5.4.0]ウンデク-7-エン、1,5-ジアザビシクロ[4.3.0]ノン-5-エン、次式の4-アミノ-ピリジン化合物:ただし、上記の式中、R4及びR5は、独立して、水素原子又はC1~C12のアルキル基から選択されるか、あるいは、R4及びR5は、これらを保持する上記窒素原子と一体となって、飽和ヘテロ環を形成する次式の環状グアニジン:ただし、上記の式中、pは1又は2であり、R6は水素原子又はC1~C4のアルキル基を表す次式のホスファゼン:ただし、R7、R10、R11及びR12は、独立して、C1~C6のアルキル基を表し、R8及びR9は、独立して、水素原子又はC1~C6のアルキル基を表すか、あるいは、R8及びR9は、これらを保持する上記窒素原子と一体となって、飽和ヘテロ環を形成し、R13は、C1~C6のアルキル基を表すから選択された、請求項1~4のいずれかに記載の製造方法。上記反応が、有機溶媒の中で、好ましくは、ハロゲン化された溶媒、又は芳香族の溶媒の中で、行われる、請求項1~5のいずれかに記載の製造方法。上記溶媒が、ハロゲン化された溶媒である、好ましくは、上記溶媒が、ジクロロメタンである、請求項1~6のいずれかに記載の製造方法。上記イニシエーターが、アミンである、請求項1~7のいずれかに記載の製造方法。上記イニシエーターが、アミノアルコールである、請求項1~7のいずれかに記載の製造方法。上記反応温度が、0~150°C、好ましくは20~45°Cである、請求項1~9のいずれかに記載の製造方法。次の式Iで表されるポリマー:ただし、n、n’、m、m’、k及びk’は、独立に、0~12の整数を表し、Raは、共有結合、直鎖又は分枝のC5~C14のアルキル基、アルキルアミノ基、アルキルオキシ基、アリール又はアラルキル基を表し、Raがアリール又はアラルキル基である場合には、m及びm’がゼロであると理解され、Rbは、共有結合、直鎖又は分枝のC5~C14のアルキル基、アルキルアミノ基、アルキルオキシ基を表し、Rcは、共有結合、直鎖又は分枝のC5~C14のアルキル基、アルキルアミノ基、アルキルオキシ基を表し、R3は、水素原子を表し、R’3は、アルキル基を表し、n’、m’及びk’の少なくとも1つはゼロではないと理解され;あるいは、R’3は、水素原子を表し、R3は、アルキル基を表し、n、m及びkの少なくとも1つはゼロではないと理解され;且つ、以下と理解される:ブランチBa、Bb及びBcの多くともひとつが、水素原子を表し、ブランチBa、Bb及びBcのひとつが、水素原子を表すときに、その他の2つのブランチの少なくともひとつが、アルキルアミノ基によって、窒素原子にリンクしている。R3がアルキル基を表し、且つ、n’、m’及びk’がゼロである、請求項11に記載のポリマー。ブランチBa、Bb及びBcのひとつが、水素原子を表す、請求項11又は請求項12に記載のポリマー。Ra、Rb及びRcの少なくともひとつが、アルキルアミノ基を表す、請求項11~13のいずれかに記載のポリマー。Ra、Rb及びRcの少なくともひとつが、アルキルオキシ基を表す、請求項11~14のいずれかに記載のポリマー。請求項11~15のいずれかに記載のポリマーを少なくとも1種含む、医薬組成物。したがって、本発明の主題は、アミド末端を備えた、又はアミドコアを備えてスターアーキテクチャーを備えた、直鎖のポリマーを製造する方法にある。スターポリマーとは、複数の直鎖ブランチが発している単一のブランチポイントを有する、ポリマーを意味する。アミドコアとは、上記ブランチポイントが窒素原子であること、及び上記直鎖の少なくともひとつが、アミド基を形成するために上記ポリマーのコアにおいて-C=O-基にリンクした少なくともひとつの他の窒素原子を含むことを、意味する。上記アミド基を有する、直鎖又は鎖において、上記ブランチポイント窒素原子を上記アミド基の窒素原子から分離する、連続している多くとも10個の原子、好ましくは多くとも5個の原子、さらに好ましくは3個の原子、さらに好ましく2この原子が存在する。例えば、ポリマー:は、アミドコアを備えたポリマーであり:3つの直鎖が発しているブランチポイント分枝点は窒素原子であり;2個の原子が、アミド基の窒素原子を、窒素原子ブランチポイントから分離している。アミド末端を備えた直鎖ポリマーとは、非置換の、N-単置換された、又はN,N-二置換された、アミドタイプを、2つの末端のうちのひとつに有している直鎖ポリマーを意味する。例えば、-C=O-NH-C12H25末端を有する直鎖ポリマーを意味する。上記ポリマー化反応重合反応は、開環タイプのものである。開環重合は、付加重合である。次のダイアグラムで示すことができる:ただし、nはモノマーの数である。上記反応は、ラクチドモノマーとグリコリドモノマーから、あるいはラクチドモノマーのみから出発して行われる。ある実施の態様では、上記モノマーはラクチドである。別な実施の態様では、上記反応は、共重合であり、上記反応は、ラクチドとグリコリドから出発して行われる。上記方法は、上記モノマー又はモノマー類を溶媒中でイニシエーターと反応させることからなる第一のステップi、を含む。このモノマー又はモノマー類は、イニシエーターに対して、過剰量でなければならず、好ましくは1/1~100/1、さらに好ましくは1/1~30/1、さらに好ましくは1/1~6/1である。このイニシエーターは、アミン及びアミノアルコールから選択される。アミンとは、少なくともひとつの、第一、第二、又は第三アミンの基を含むあらゆる化合物を意味する。例えば、アルキルアミン、ジアミノアルキル、トリアミノアルキル、を意味する。例えば、トリス2-アミノエチルアミンを意味する。アミノアルコールとは、少なくともひとつの、第一、第二、又は第三アミンの基、及び少なくともひとつの-OH基を含む、あらゆる化合物を意味する。例えば、ジエタノールアミンを意味する。上記イニシエーターは、少なくともひとつの、第一、又は第二アミンの基を有すると理解される。上記方法は、触媒を添加することからなる第二のステップii、を含む。好ましくは、ステップiiは、ステップiにおいて全てのイニシエーターが導入された後に、すなわち反応混合物中にイニシエーターが全く残存しない状態で、行われる。添加されたイニシエーターと化学量論的量のラクチドとの間の反応が終了したときに、反応混合物中には、イニシエーターは全く残っていない。この反応は、プロトンNMRによってモニターすることができ、この場合には、イニシエーターのシグナルが見えなくなったときに触媒が添加される。例えば、ステップiiは、ステップiが開始した後、5分間から30分間、好ましくは10分間から20分間の継続時間の後で、行われる。これによって優れたイニシエーション効果が得られる。上記触媒は、非求核性の塩基であり、好ましくは非求核性の強い塩基である。この触媒は、少なくとも1つのsp2タイプの窒素原子を含む。これは、すなわち、窒素が=N-タイプであり、すなわち、片側では第一の隣接原子に二重結合によって結合し、もう片側では第二の隣接原子に単結合によって結合している。好ましくは、上記触媒は、少なくとも1つの、sp2タイプの中性neutral窒素原子を含む。この触媒は、非求核性塩基、であり、好ましくはブレンステッドの塩基として反応し、求核性として反応しない。上記触媒は、ジアザシクロアルケン誘導体、アミノ-ピリジン誘導体例えば、4-アミノ-ピリジン誘導体、環状グアニジン誘導体、又はホスファゼン誘導体、から選択することができる非求核性塩基である。上記触媒は、非求核性塩基であり、好ましくは以下から選択することができる:ジアザシクロアルケン誘導体例えば、ジアザビシクロウンデセン、及びジアザビシクロノネン、4-アミノ-ピリジン誘導体例えば、次式の4-アミノ-ピリジン誘導体:ただし、R4とR5は、独立に、水素原子又はC1~C12のアルキル基から選択されるか、あるいは、R4とR5は、それらを支える窒素原子とともに、飽和ヘテロ環を形成する;次式の環状グアニジン誘導体:ただし、pは1又は2であり、R6は水素原子又はC1~C4のアルキル基を表わす;又は次式のホスファゼン誘導体:ただし、R7、R10、R11、及びR12は、独立に、C1~C6のアルキル基を表し、R8及びR9は、独立に、水素原子又はC1~C6のアルキル基を表し、あるいは、R8及びR9は、それらを支える窒素原子とともに、飽和ヘテロ環を形成し、R13は、C1~C6のアルキル基を表わす。上記触媒は、好ましくは以下から選択された非求核性塩基とすることができる:1,8-ジアザビシクロ[5.4.0]ウンデク-7-エン又はDBU,1,5-ジアザビシクロ[4.3.0]ノン-5-エンDBN;N’,N’-ジメチルアミノ-4-ピリジン又はDMAP,1,5,7-トリアザビシクロ-[4.4.0]デク-5-エンTBD,2-tert-ブチルイミノ-2-ジエチルアミノ-1,3-ジメチルペルヒドロ-1,3,2-ジアザホスフォリン又はBEMP。例えば、上記触媒はDBU1,8-ジアザビシクロ[5.4.0]ウンデク-7-エンである。好ましくは、上記触媒は、次式の4-アミノ-ピリジン化合物である:ただし、R4及びR5は、独立に、水素原子又はC1~C12のアルキル基であり、あるいはR4及びR5は、それらを支える窒素原子とともに、飽和ヘテロ環を形成する。次式の4-アミノ-ピリジン化合物:は、例えば、N’,N’-ジメチルアミノ-4-ピリジン又はDMAPを意味する。好ましくは、上記触媒は、次式の環状グアニジンである:ただし、pは1又は2であり、R6は水素原子又はC1~C4のアルキル基を表わす。環状グアニジンは、例えば、1,5,7-トリアザビシクロ-[4.4.0]デク-5-エンTBDを意味する。好ましくは、上記触媒は、ホスファゼンであり、好ましくは、モノホスファゼンである。好ましくは、上記触媒は、次式のモノホスファゼンである:ただし、R7、R10、R11、及びR12は、独立に、C1~C6のアルキル基を表し、R8及びR9は、独立に、水素原子又はC1~C12のアルキル基を表し、あるいはR8及びR9は、それらを支える窒素原子とともに、飽和ヘテロ環を形成し、R13は、C1~C6のアルキル基を表わす。上記規定したモノホスファゼン化合物は、例えば、2-tert-ブチルイミノ-2-ジエチルアミノ-1,3-ジメチルペルヒドロ-1,3,2-ジアザホスフォリンBEMPを意味する。好ましくは、触媒の濃度に対するイニシエーターのNH2基の初期濃度の比は、1~1000、さらに好ましくは2~500,さらに好ましくは10~100である。上記方法は、反応混合物を中性化することからなる第三のステップiiiを含む。この中性化は、当業者に公知のあらゆる手段によって行うことができる。例えば、中性化は、酸の添加、あるいは酸性樹脂、例えばAmberlyst商標A15の添加によって、行うことができる。上記反応は溶媒中で行われる。溶媒solventの語は、単一の溶媒、又は溶媒の混合物を意味する。好ましくは、形成されたポリマーがその中に可溶であるように、溶媒は選択される。好ましくは、溶媒は、ハロゲン化された溶媒、環状エーテル及び芳香族性の溶媒から、選択される。例えば、溶媒は、ジクロロメタン、ジクロロエタン、テトラヒドロフランTHF、及びトルエンから選択される。好ましくは、溶媒は、ジクロロメタンである。好ましくは、上記反応は、周囲温度、すなわち約25°C、と選択された溶媒の沸点との間の温度を含む温度で、行われる。上記反応温度は、形成されたポリマーの分解温度よりも小さな温度となるように、選択される。例えば、この温度は、0~150°Cである。好ましくは、この温度は、10~90°Cである。また、好ましくは、この温度は、20~45°Cであり、更に好ましくは、20~30°Cである。例えば、反応は、周囲温度で行われる。これらに代替して、ステップiは加熱によって行うことができ、好ましくは、50~80°Cを含む温度、好ましくは還流加熱によって行うことができる。イニシエーターが第二アミンである場合に、これは好ましい。この代替において、ステップiiは、好ましくは、15~35°Cの温度で、さらに好ましくは、周囲温度で、行うことができる。好ましくは、この反応は、所望のポリマー化の程度重合度:DPが得られれば、ステップiiiによって停止される。例えば、この反応は、初期モノマーの消費が、90~100となったときに停止される。好ましくは、この反応は、初期モノマーの消費が、96より大きくなったときに、停止される。本発明による方法は、数多くの利点を有する。特に、この方法は、高い選択性を可能にする。この方法は、ポリマー鎖にアミド末端としてイニシエーターを完全に導入可能とするという利点があり、したがって、非常に高いイニシエーター効率を与える。この方法のおかげで、容易に調整可能な特性を有している、非常に様々なポリマーを得ることが可能となっている。アミド末端を備えた、1,2,又は3のブランチを有するポリマーを得ることができる。好ましくは、得られるポリマーは、アミド末端を備えた1のブランチを有するポリマーである。好ましくは、得られるポリマーは、アミド末端を備えた2のブランチを有するポリマーである。好ましくは、得られるポリマーは、アミド末端を備えた3のブランチを有するポリマーである。図1及び図2は、特性の違いを示している。図1は、電子顕微鏡を使用して、偏光下で撮影した、CO-NCH3-C12アルキル末端を備えたポリマー実施例8の写真である。この写真は、真っ黒だが、ポリマーがアモルファス状であることを示している。図2は、電子顕微鏡を使用して、偏光下で撮影した、CO-NH-C12アルキル末端を備えたポリマー実施例1の写真である。この写真は、真っ黒だが、ポリマーがアモルファス状であることを示している。このポリマーは、結晶である。本発明は、次式Iの新規なポリマーにも関する:ただし、n、n’、m、m’、k及びk’は、独立して、0~12の整数を表し、Raは、共有結合、直鎖又は分枝のC5~C14の、アルキル基、アルキルアミノ基、アルキルオキシ基、アリール又はアラルキル基、を表し、Raがアリール又はアラルキル基である場合にはm及びm’はゼロであると理解され、Rbは、共有結合、直鎖又は分枝のC5~C14の、アルキル基、アルキルアミノ基、又はアルキルオキシ基、を表し、Rcは、共有結合、直鎖又は分枝のC5~C14の、アルキル基、アルキルアミノ基、又はアルキルオキシ基、を表し、R3は、水素原子を表し、R’3は、アルキル基を表し、n’、m’及びk’の少なくともひとつはゼロではないと理解される;あるいは、R’3は、水素原子を表し、R3は、アルキル基を表し、n、m及びkの少なくともひとつはゼロではないと理解される;且つ、以下と理解される:ブランチBa、Bb及びBcの多くともひとつが、水素原子を表し、ブランチBa、Bb及びBcのひとつが、水素原子を表すときに、その他の2つのブランチの少なくともひとつが、アルキルアミノ基によって、窒素原子にリンクしている。特に規定がない場合には、本発明の意味におけるアルキルの語は、1から12個の炭素原子を含む、直鎖又は分枝したアルキル基を表し、例えば、メチル、エチル、プロピル、イソプロピル、ブチル、イソブチル、sec-ブチル、及びter-ブチル、ペンチル、又はアミル、イソペンチル、ネオペンチル、ヘキシル、又はイソヘキシル、ヘプチル、オクチル、ノニル、デシル、ウンデシル、又はドデシルの基である。本発明において、アルキル基はCnH2nタイプとすることができ、鎖のスタート部分と終端に、2個のリンキングポイント結合部位を有することができるアルカンジイルとも呼ばれると、理解される。好ましくは、このアルキル基は、C1~C6のアルキル基であり、すなわち1~6個の炭素原子を上記のように有するアルキル基を表し、あるいはC1~C4のアルキル基であり、これは1~4個の炭素原子を有するアルキル基を表し、例えば、メチル、エチル、プロピル、イソプロピル、ブチル、イソブチル、sec-ブチル、及びtert-ブチルの基である。アルキルオキシ又はアルコキシ、アルキルアミノ、ジアルキルアミノ、アラルキル、の表現のなかのアルキルの語は、上記規定した通りのアルキル基を表す。特に、アルキルアミノは、少なくともひとつの水素原子がアミノ基で置換されたアルキル基を意味し、好ましくは、末端の水素原子の少なくともひとつが、つまりアルキル鎖の末端が、アミノ基で置換されたアルキル基を意味し、例えば、好ましくは、CH22-NH、又はCH23-NHの基である。特に、アルコキシは、少なくともひとつの末端の水素原子が、つまりアルキル鎖の末端のひとつが、酸素原子によって置換されたアルキル基を意味し、例えば、好ましくは、CH22-O-基、又はCH23-O-基である。本発明の意味において、アリール基は、芳香族性の単環又は多環のタイプとすることができる。単環のアリール基としては、フェニル、トリル、キシリル、メシチル、クメニルから選択することができ、好ましくはフェニル基である。多環のアリール基としては、ナフチル、アントリル、フェナントリル、フルオレニルの基から選択することができる。これらは、1又はそれより多数の、同一又は相違する基、例えば、アルキル、ハロアルキル、アルコキシ、アルコキシカルボニル、アルキルカルボニルオキシ、ハロ、シアノ、ニトロ、アリール、アリールオキシ、アリールオキシカルボニル、又はアリールカルボニルオキシ、によって、任意に置換されていてもよい。アラルキルの表現のなかのアリールの語は、上記規定したアリール基を表す。例えば、アラルキルは、ベンジル基を意味する。飽和ヘテロ環は、特に規定のない場合には、N、O、及びSから選択された少なくとも1のヘテロ原子を含む、飽和炭素含有環の基を意味し、例えば、オキシラン、アジリジン、アゼチジン、ピペリジン、等である。好ましくは、飽和ヘテロ環は、3~7員環、さらに好ましくは3~6員環、さらに好ましくは4~6員環、さらに好ましくは5~6員環を含む。ジアザシクロアルケン化合物は、2個の窒素原子と少なくともひとつの二重結合を含む、縮合二環式化合物を意味する。本発明の主題は、本発明のポリマーを少なくともひとつ含む、医薬組成物にもある。特に規定がない場合には、本願明細書で使用されるあらゆる技術的及び科学的な用語は、当業者が本発明の属する技術分野で通常理解されるものと同じ意味を有する。以下の実施例によって、本発明を詳細に説明するが、本発明の範囲を限定するものと理解されるべきではない。[実施例1及び2]全般的な操作方法ラクチドLAとアミノ化されたイニシエーター1当量を、蒸留した直後のジクロロメタンに溶解した[LA]0=1mol.L1。この反応溶媒は、20分間、T=26°Cにおいて1HNMR分光によってモニターして、完全にアミンが取り込まれるまで撹拌した。次に、DBU0.01当量を添加して、反応溶媒を、T=26°Cにおいて、3~10分の間、ラクチドが完全に消費されるまで同様に、1HNMR分光によってモニターした、撹拌した。10当量DBUに対してのAmberlystA15樹脂~5m当量/gを、あらかじめ洗浄し乾燥して、触媒を取り除くために、添加した。反応溶媒は、10分間、撹拌して、次にろ過した。10分間撹拌してろ過した反応溶媒へ、別な5当量のAmberlystA15樹脂を、添加した。反応溶媒を、次に、真空下でエバポレートして除去し、得られたポリマーは、真空下で48時間、直鎖ポリエステルの場合には50°Cで、スターポリエステルの場合には60°Cで、乾燥させた。[実施例1:ドデシルアミンによってイニシエートされたDP=3.5のポリマー]1HNMRδ,CDCl3,300.1MHz:6.151H,brs,NH,5.20-5.136.2H,m,CHc,4.351H,q,J=6.7Hz,CHa,3.202H,m,CH2e,1.60-1.5416H,m,CH3d,1.488H,m,CH3d,CH3b及びCH2f,1.2518H,m,CH2f,0.883H,t,J=6.7Hz,CH3gppm.13CNMRδ,CDCl3,75.5MHz:169.6CO,71.8CH69.8-68.5CH,66.7CH-OH,39.4CH2N,31.9CH2,29.7-29.6CH2,29.4-29.3CH2,26.9-26.8CH2,22.7CH2,21.4CH3,20.5CH3,17.8CH3,16.8-16.7CH3,14.1CH3ppm.DPNMR=3.6取り込まれたアミンの>99SECTHF:Mn=1056,Mw/Mn=1.14.[実施例2:D,L-ラクチドの6当量の存在下でジエタノールアミンによってイニシエートされたポリマー]1HNMRδ,CDCl3,300.1MHz:5.21-5.148.3H,m,CH,4.35-4.237H,m,CH-OH及びCH2-O,2.872H,m,CH2-N,1.60-1.5023,m,CH3,1.46-1.489.1H,m,CH3-OHppm.13CNMRδ,CDCl3,75.5MHz:169.6CO,69.4-69.0CH,66.6CH,64.6CH2,47.4CH2,20.4CH3,16.6CH3ppm.DPNMR=5.7取り込まれたアミンの>99SECTHF:Mn=1134,Mw/Mn=1.25.[実施例3:ドデシルアミンによってイニシエートされたDP=30のD,L-PLAの合成]D,L-ラクチド30当量とドデシルアミン1当量を、蒸留直後のジクロロメタンに溶解した[LA]0=1mol.L1。反応溶媒は、20分間、周囲温度で撹拌して、次にDBU0.05当量を添加した。1HNMR分光でモニターして、ラクチドが完全に消費されるまで、この混合物を、周囲温度で勢いよく撹拌した。5分後に、反応溶媒は、安息香酸を添加して中性化した。この有機相は、触媒を除去するために、まず水で、次にNaHCO3の飽和溶液で、最後にNaClの飽和溶液で、洗浄することができた。ポリマーを製造するために、この有機相は、次に、Na2SO4により乾燥させて、濾過し、エバポレートした。1HNMRδ,CDCl3,300.1MHz:6.191H,brs,NH,5.17-5.1457H,m,CH,4.351H,q,CH,3.27-3.052H,m,CH2,1.58-1.53178H,m,CH,1.2418H,brs,CH2,0.873H,t,CH3ppm.DPNMR=29取り込まれたアミンの>99SECTHF:Mw=6608,Mw/Mn=1.18[実施例4:ドデシルアミンによってイニシエートされたDP=3.5のPLGA共重合体80/20の合成]ラクチド2.8当量、グリコリド0.7当量、及びドデシルアミン1当量を、蒸留直後のジクロロメタンに溶解した[LA]0=1mol.L1。反応溶媒は、周囲温度で25分間撹拌した後に、DBU0.05当量を添加して、反応溶媒を勢いよく撹拌した。3分後に、反応溶媒を、安息香酸の添加によって中性化して、モノマーの消費の総量を、1HNMR分光で確認した。1HNMRδ,CDCl3,300.1MHz:6.281H,brs,NH,5.25-5.154.5H,m,CHpol,4.90-4.673.0H,m,CH2pol,4.351H,m,CH,3.32-3.212H,m,CH2,1.60-1.4818.4H,m,CH2及びCH3,1.2418h,brs,CH2,0.873H,t,CH3ppm.DPNMR=3.5取り込まれたアミンの:>99ラクチド/グリコリド比=79/211HNMRによるSECTHF:Mw=1008,Mw/Mn=1.19[実施例5:ベンジルアミンでイニシエートされたDP=30のL-PLAの合成]L-ラクチド30当量とベンジルアミン1当量を蒸留直後のジクロロメタンに溶解した[LA]0=1mol.L1。反応溶液を、30分間周囲温度で撹拌した後に、DBU0.06当量を添加した。この混合物を勢いよく撹拌した。5分後に、反応溶媒を安息香酸の添加によって中性化して、モノマーの消費の総量を、1HNMR分光で確認した。1HNMRδ,CDCl3,300.1MHz:7.42-7.275H,m,CH,6.621H,brs,NH,5.25-5.1552H,q,J=7.1Hz,CHpol,4.482H,m,CH2,4.391H,q,J=6.9Hz,CH,1.61-1.47160H,m,CH3ppm.13CNMRδ,CDCl3,75.5MHz:169.6CO,129.2C,128.6CH,127.7CH,127.5CH,71.8CH,69.8CH,69.0CH,66.7CHOH,43.2CH2,20.5CH3,17.8CH3,16.6CH3polppm.COアミドは観測されなかった。DPNMR=26取り込まれたアミンの:>99SECTHF:Mw=8114,Mw/Mn=1.12[実施例6:1.3プロパンジアミンによってイニシエートされたDP=30のL-PLAの合成]L-ラクチド30当量と1,3プロパンジアミン1当量を蒸留直後のジクロロメタンに溶解した[LA]0=1mol.L1。この反応溶媒を、20分間、周囲温度で撹拌した後に、DBU0.02当量を添加して、混合物を勢いよく撹拌した。3分後に、反応溶媒を安息香酸の添加によって中性化して、モノマーの消費の総量を、1HNMR分光で確認した。1HNMRδ,CDCl3,300.1MHz:6.812H,brs,NH,5.1663H,q,J=7.1Hz,CHpol,4.372H,q,J=6.9Hz,CH,3.482H,m,CH2,3.254H,m,CH2,1.58195H,d,J=7.1Hz,CH3ppm.13CNMRδ,CDCl3,75.5MHz:169.6CO,71.7CH,69.1CH,66.7CHOH,35.5CH2,20.5CH3,17.8CH3,16.7CH3polppm.COアミドとセントラルCH2は観測されなかった。DPNMR=32.5取り込まれたアミンの:>99SECTHF:Mw=8709,Mw/Mn=1.12[実施例7:トリス2-アミノエチルアミンによってイニシエートされたDP=30のD,L-PLAの合成]D,L-ラクチド30当量とトリス2-アミノエチルアミン1当量を、蒸留直後のジクロロメタンに溶解した[LA]0=1mol.L1。反応溶媒を30分間周囲温度で撹拌して、DBU0.1当量を添加して、この混合物を激しく撹拌した。10分後に、反応溶媒を安息香酸の添加によって中性化して、モノマーの消費の総量を、1HNMR分光で確認した。1HNMRδ,CDCl3,300.1MHz:6.91-6.713H,brs,NH,5.20-5.1472H,m,CHpol,4.353H,q,J=6.9Hz,CH,3.44-3.046H,m,CH2,2.64-2.486H,m,CH2,1.61-1.48225H,m,CH3ppm.13CNMRδ,CDCl3,75.5MHz:175.1CO,169.6CO,69.1CH,69.0CH,66.7CHOH,54.4CH2,38.0CH2,20.5CH3,17.6CH3,16.6CH3ppm.DPNMR=37.5取り込まれたアミンの>99SECTHF:Mw=8514,Mw/Mn=1.09[実施例8:THF中で70°CでN-メチルドデシルアミンによってイニシエートされたDP=3.5のD,L-PLAの合成]D,L-ラクチド3.2当量とN-メチルドデシルアミン1当量を、蒸留直後のTHFに溶解した[LA]0=1mol.L1。反応溶媒を3時間T=70°Cで撹拌した後に、DBU0.05当量を添加して、混合物を周囲温度で激しく撹拌した。4時間後に、反応溶媒を安息香酸1.5当量,21mgの添加によって中性化した。THFをエバポレートして除去し、反応溶媒をジクロロメタンで70mLにまで調製した。飽和したNaHCO3溶液で2回、水で1回、塩の飽和溶液で1回、有機相を洗浄して、次にNa2SO4により乾燥させて、ろ過し、エバポレートした。得られたポリマーを48時間50°Cで乾燥させて、アルゴン下で保管した。1HNMRδ,CDCl3,300.1MHz:5.371H,m,CH,5.204.8H,m,CHpol,4.371H,m,CH3.450.6H,m,CH2,3.231.4H,m,CH2,2.99-2.913H,m,CH3,1.59-1.4822H,m,CH3,1.2618H,brs,CH2,0.883H,m,CH3ppm.13CNMRδ,CDCl3,75.5MHz:175.1CO,169.6CO,169.4CO,69.0CH,67.8CH,66.7CHOH,49.6CH2,48.2CH2,34.7CH3,33.8CH3,31.9CH2,29.6CH2,29.5CH2,29.3CH2,28.3CH2,27.0CH2,26.8CH2,26.7CH2,22.7CH2,20.5CH3,17.2CH3,16.6CH3,16.3CH3,14.1CH3ppm.DPNMR=3.4取り込まれたアミンの>96Yield=75SECTHF:Mw=1162,Mw/Mn=1.24[比較例]本発明の方法の利点を説明するために、比較例の試験を行った。第1のポリマーを、アルコールイニシエーター1-ドデカノールから出発して合成開始した。その他のポリマーを、本発明にしたがって、アミンイニシエーターから出発して合成開始した。これらは実施例1及び実施例8にある。以下の特性が得られた:ポリマーの特性の調節は、アルコールでイニシエートしたPLA/PLGAでは可能ではなかった。アミンによるイニシエーションでは、使用したアミンのタイプに依存して、流動性液体状態及び結晶性結晶状態を調整することができた。実際に、鎖間に水素結合を生成することができたが、これはアルコールによるイニシエーションでは可能ではなかった。"